【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
組成式CamAlaSibOoNn:Eu（ｎ=2/3m+a+4/3b-2/3o、m=a=b=1、o＞0）で表記される生成相を含み、460nmの励起光源を照射したときにピーク波長が646.1nm〜611.0nmの範囲内にあ
ることを特徴とする蛍光体。
【請求項２】
BET値が0.96m2/g〜0.63m2/gの範囲にあることを特徴とする請求項１に記載の蛍光体。
【請求項３】
粒子径が5.04〜9.75μｍの範囲にあることを特徴とする請求項１又は２に記載の蛍光体。
【請求項４】
酸素を5.2〜11.3wt%含むことを特徴とする請求項１乃至３のいずれかに記載の蛍光体
【請求項５】
請求項１から４のいずれかに記載の蛍光体と、波長250ｎｍ〜550ｎｍの光を発する発光部とを有し、前記光の一部を励起源として前記蛍光体を発光させることを特徴とする光源。
【請求項６】
前記発光部がＬＥＤであることを特徴とする請求項５に記載の光源。
【請求項７】
前記発光部が青色ＬＥＤであり、さらに前記発光部で励起されて黄色発光する黄色蛍光体を含み、白色系の光を発光可能な請求項５又は６に記載の光源。
【手続補正２】
【補正対象書類名】明細書
【補正対象項目名】００１１
【補正方法】変更
【補正の内容】
【００１１】
本発明の蛍光体は、組成式CamAlaSibOoNn:Eu（ｎ=2/3m+a+4/3b-2/3o、m=a=b=1、o＞0）で表記される生成相を含み、460nmの励起光源を照射したときにピーク波長が646.1nm〜611.0nmの範囲内にあることを特徴とする。BET値が0.96m2/g〜0.63m2/gの範囲にあることが好ましい。また、粒子径が5.04〜9.75μｍの範囲にあることが好ましい。酸素を5.2〜11.3wt%含むことが好ましい。
また、本件発明は、上記蛍光体と、波長250ｎｍ〜550ｎｍの光を発する発光部とを有し、前記光の一部を励起源として前記蛍光体を発光させる光源でもある。前記発光部がＬＥＤであることが好ましい。前記発光部が青色ＬＥＤであり、さらに前記発光部で励起されて黄色発光する黄色蛍光体を含み、白色系の光を発光可能なことが好ましい。
また、本発明者らは多数の蛍光体試料を調製した。そして当該蛍光体試料の原料を焼成する工程において、当該焼成の際における焼成炉内の雰囲気ガスを、焼成炉内に流通させながら焼成した蛍光体試料の中から、上述の発光特性、励起帯特性を満足する本発明に係る蛍光体試料を見出した。そこで、X線回折法を用いて本発明に係る蛍光体の結晶構造の同定を試みた。具体的には、本発明に係る蛍光体のX線回折パターンとJCPDS（Joint Committee on Power Diffraction Standards）カードとの比較をおこなって、本発明に係る蛍光体の結晶構造の同定を試みた。その結果、本発明に係る蛍光体と類似であると考えられる既知の結晶構造は見出されたが、結晶面間隔の一致する結晶構造は見出されず、本発明に係る蛍光体は新規な結晶構造を有していることが判明した。（尚、本発明においてX線回折パターンとは、X線回折スペクトルやX線回折チャートと、同様の意味で用いている。）
【手続補正３】
【補正対象書類名】明細書
【補正対象項目名】００１２
【補正方法】変更
【補正の内容】
【００１２】
CoKα線による粉末X線回折パターンにおいて最も強度のある回折ピークの相対強度を１
００％としたとき、当該X線回折パターンのブラッグ角度(2θ)が、３６．５°〜３７．５°、および４１.９°〜４２．９°である範囲に相対強度１０％以上の回折ピークを示す相を主とした生成相として含むことが好ましい。
【手続補正４】
【補正対象書類名】明細書
【補正対象項目名】００１３
【補正方法】変更
【補正の内容】
【００１３】
CoKα線による粉末X線回折パターンにおいて最も強度のある回折ピークの相対強度を１
００％としたとき、当該X線回折パターンのブラッグ角度(2θ)が、３６．５°〜３７．５°、４１.９°〜４２．９°、および５６．３°〜５７．３°である範囲に相対強度１０％以上の回折ピークを示す相を主とした生成相として含むことが好ましい。
【手続補正５】
【補正対象書類名】明細書
【補正対象項目名】００１４
【補正方法】変更
【補正の内容】
【００１４】
CoKα線による粉末X線回折パターンにおいて最も強度のある回折ピークの相対強度を１
００％としたとき、当該X線回折パターンのブラッグ角度(2θ)が、３６．５°〜３７．５°、４０.９°〜４１.９°、４１.９°〜４２．９°、５６．３°〜５７．３°、６６．０°〜６７．０°、７５．８°〜７６．８°、および８１．０°〜８３．０°である範囲に相対強度１０％以上の回折ピークを示す相を主とした生成相として含むことが好ましい。
【手続補正６】
【補正対象書類名】明細書
【補正対象項目名】００１５
【補正方法】変更
【補正の内容】
【００１５】
前記生成相の結晶系が、斜方晶系であることが好ましい。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
当該蛍光体のCoKα線による粉末X線回折パターンを測定し、当該X線回折パターンにお
いて最も強度のある回折ピークの相対強度を１００％としたとき、当該X線回折パターンのブラッグ角度(2θ)が３８．０°〜４０．０°の範囲に、相対強度が５％を超える回折ピークが存在しないことが好ましい。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
当該蛍光体粒子の結晶子の大きさ（Dx）が50 nm以上であることが好ましい。
【手続補正１４】
【補正対象書類名】明細書
【補正対象項目名】００２３
【補正方法】変更
【補正の内容】
【００２３】
当該蛍光体に含まれる生成相の結晶格子の単位体積が275Å3以上であることが好ましい。
【手続補正１５】
【補正対象書類名】明細書
【補正対象項目名】００２４
【補正方法】変更
【補正の内容】
【００２４】
当該蛍光体に含まれる生成相の結晶格子の格子定数が、a = 9.75Å以上、b = 5.64Å以
上、c = 5.05Å以上であることが好ましい。
【手続補正１６】
【補正対象書類名】明細書
【補正対象項目名】００２５
【補正方法】変更
【補正の内容】
【００２５】
上記蛍光体の製造方法として、当該蛍光体の原料粉体を秤量、混合して混合物を得る工程と、前記混合物を焼成炉内で焼成して焼成物を得る工程と前記焼成物を解砕して蛍光体を得る工程とを有し、前記混合物を焼成して焼成物を得る工程において、当該焼成時の雰囲気ガスとして、窒素、アンモニア、アンモニアと窒素の混合ガス、または、窒素と水素の混合ガスのいずれかを用いることが好ましい。
【手続補正１７】
【補正対象書類名】明細書
【補正対象項目名】００２６
【補正方法】変更
【補正の内容】
【００２６】
前記該焼成時の焼成炉内の雰囲気ガスとして、窒素ガスを80%以上含むガスを用いるこ
とが好ましい。
【手続補正１８】
【補正対象書類名】明細書
【補正対象項目名】００２７
【補正方法】変更
【補正の内容】
【００２７】
前記混合物を焼成炉内で焼成して焼成物を得る工程において、前記焼成炉内の雰囲気ガ
スを0.01L/min以上流通させながら焼成することが好ましい。
【手続補正１９】
【補正対象書類名】明細書
【補正対象項目名】００２８
【補正方法】変更
【補正の内容】
【００２８】
前記混合物を焼成炉内で焼成して焼成物を得る工程において、前記焼成炉内の雰囲気ガ
スを0.001MPa以上、0.1MPa以下の加圧状態とすることが好ましい。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
本発明の蛍光体は、460nmの励起光源を照射したときにピーク波長が646.1nm〜611.0nmの範囲内にある優れた発光特性を有し、さらには、紫外〜可視光(波長250〜550nm)の広範囲な波長域に、平坦で効率の高い励起帯を持つという励起帯特性を有していた。
【手続補正２２】
【補正対象書類名】明細書
【補正対象項目名】００３１
【補正方法】変更
【補正の内容】
【００３１】
上記蛍光体の製造方法によれば、上記蛍光体組成中の酸素を減少させ、より長波長側に発光スペクトルのピークを持ち、発光効率が向上した蛍光体を安価な製造コストで容易に製造することができる。
【手続補正２３】
【補正対象書類名】明細書
【補正対象項目名】００３２
【補正方法】変更
【補正の内容】
【００３２】
本件発明によれば、所望の発光色を有し、発光強度および輝度が高い、高効率な光源を得ることができる。